КОМПОЗИЦИИ ДЛЯ ПОКРЫТИЯ НЕОРГАНИЧЕСКИХ ЛИТЕЙНЫХ ФОРМ И СТЕРЖЕНЕЙ, А ТАКЖЕ ИХ ПРИМЕНЕНИЕ И СПОСОБ ОБМАЗКИ

1. Композиция обмазки, содержащая
(A) по меньшей мере следующие глины:
(A1) 1-10 вес.ч. палыгорскита,
(A2) 1-10 вес.ч. гекторита и
(A3) 1-20 вес.ч. натриевого бентонита, исходя из соотношения компонентов (A1), (A2) и (A3) по отношению друг к другу, и
(B) жидкость-носитель, содержащую воду, которая может полностью испаряться при температуре вплоть до 160°C и давлении 1013 мбар, а также
(C) огнеупорные материалы, отличные от (A),
где палыгорскит представляет собой гидросиликат магния-алюминия, присутствует в форме палочковидных кристаллов и имеет линейные размеры частиц 1-3 мкм в длину и 1-5 нм в диаметре.
2. Композиция обмазки по п. 1, содержащая независимо друг от друга(A1) 1-5 вес.ч. палыгорскита,
(A2) 1-5 вес.ч. гекторита и
(A3) 1-10 вес.ч. натриевого бентонита.
3. Композиция обмазки по п. 1 или 2, отличающаяся тем, что общее содержание глин A1, A2 и A3 в обмазочных средствах вместе составляет 0,1-4,0 вес.%, предпочтительно 0,5-3,0 вес.% и особенно предпочтительно 1,0-2,0 вес.%, исходя из содержания твердых веществ в композиции обмазки.
4. Композиция обмазки по п. 1, отличающаяся тем, что жидкость-носитель содержит более 50 вес.% воды и также предпочтительно содержит спирты, включая многоатомные спирты и неполные полиэфиры многоатомных спиртов.
5. Композиция обмазки по п. 1, отличающаяся тем, что содержание твердых веществ в композиции обмазки составляет 20-90 вес.%, главным образом от более 80 вес.% до 85 вес.%.
6. Композиция обмазки по п. 1, отличающаяся тем, что композиция обмазки содержит 10-85 вес.% огнеупорного материала, исходя из содержания твердых веществ в композиции обмазки.
7. Композиция обмазки по п. 1, отличающаяся тем, что огнеупорными материалами являются кварц, оксид алюминия, диоксид циркония, силикаты алюминия, циркониевые пески, силикаты циркония, хризолит, тальк, слюда, графит, кокс, полевой шпат, диатомит, каолины, кальцинированные каолины, каолинит, метакаолинит, оксид железа, боксит и/или их смеси.
8. Композиция обмазки по п. 1, отличающаяся тем, что огнеупорные материалы имеют размеры частиц 0,1-500 мкм, главным образом 1-200 мкм, измеренные с помощью рассеяния света согласно DIN/ISO 13320.
9. Композиция обмазки по п. 1, отличающаяся тем, что композиция обмазки содержит 0,1-20 вес.%, главным образом 0,5-5 вес.% по меньшей мере одного связующего, исходя из содержания твердых веществ в композиции обмазки.
10. Композиция обмазки по п. 1, отличающаяся тем, что композиция обмазки применяется в качестве концентрата, а доля огнеупорного твердого вещества (C) в композиции обмазки составляет более 70 вес.%, предпочтительно более 80 вес.%, в каждом случае исходя из доли твердых веществ в композиции обмазки.
11. Применение композиции обмазки по одному или нескольким из предыдущих пунктов для покрытия смесей формовочного материала, которые отверждены неорганическим связующим, главным образом жидким стеклом в качестве связующего, главным образом при наличии в смесях формовочной композиции диоксида кремния, оксида алюминия, оксида титана или оксида цинка и/или их смесей, и главным образом аморфного диоксида кремния.
12. Способ обмазки форм и стержней, отвержденных неорганическим связующим, включающий этапы:
a)получения композиции обмазки путем объединения по меньшей мере
(A) следующих глин:
(A1) 1-10 вес.ч. палыгорскита,
(A2) 1-10 вес.ч. гекторита и
(A3) 1-20 вес.ч. натриевого бентонита,
исходя из соотношения компонентов (A1), (A2) и (A3) по отношению друг к другу, и
(B) жидкости-носителя, содержащей воду, которая может полностью испаряться при температуре вплоть до 160°C и давлении 1013 мбар, а также
(C) огнеупорных материалов, отличных от (A),
где палыгорскит представляет собой гидросиликат магния-алюминия, присутствует в форме палочковидных кристаллов и имеет линейные размеры частиц 1-3 мкм в длину и 1-5 нм в диаметре, и
b) обмазки форм и стержней композицией обмазки, где формы и стержни включают смеси формовочного материала, отвержденные неорганическим связующим.
13. Способ по п. 12, отличающийся тем, что композиция обмазки характеризуется признаками по пп. 1-10.
14. Способ по п. 12 или 13, отличающийся тем, что связующим является жидкое стекло, а смеси формовочного материала содержат диоксид кремния в виде частиц, оксид алюминия в виде частиц, оксид титана в виде частиц или оксид цинка в виде частиц и/или их смеси, главным образом аморфный диоксид кремния в виде частиц.